(57)【要約】【課題】  色素増感型光電変換体と薄膜光電変換体を積層した積層型光電変換装置において、光電変換効率が高く、低コストに製造可能であり、耐候性の問題を大幅に軽減し得る積層型光電変換装置を得ること。【解決手段】  積層型光電変換装置１は、導電性基板１１の主面に、電解質を含む色素増感型光電変換体３と、過電圧を下げる触媒層１５と、非晶質の半導体から成るとともに光透過性を有する薄膜光電変換体２とが順次積層されている構成である。【選択図】  図１
2009032661.tif 000002
【特許請求の範囲】
【請求項１】
導電性基板上に、電解質を含む色素増感型光電変換体と、過電圧を下げる触媒層と、非晶質の半導体から成るとともに光透過性を有する薄膜光電変換体とが順次積層されている積層型光電変換装置。
【請求項２】
透光性基板上に、非晶質の半導体から成るとともに光透過性を有する薄膜光電変換体と、過電圧を下げる触媒層と、電解質を含む色素増感型光電変換体とが順次積層されている積層型光電変換装置。
【請求項３】
前記触媒層は第一の触媒層と第二触媒層を有し、前記第一の触媒層と第二の触媒層との間に透明性を有するとともにシート抵抗が１０3Ω／□以上である中間層が形成されている請求項１記載の積層型光電変換装置。
【請求項４】
前記触媒層は第一の触媒層と第二触媒層を有し、前記第一の触媒層と第二の触媒層との間に透明性を有するとともにシート抵抗が１０3Ω／□以上である中間層が形成されている請求項２記載の積層型光電変換装置。
【請求項５】
前記色素増感型光電変換体の分光感度のピーク波長が前記薄膜光電変換体分光感度のピーク波長より長波長側にある請求項１乃至４のいずれか記載の積層型光電変換装置。
【請求項６】
前記色素増感型光電変換体は、前記薄膜光電変換体を透過した光に対して分光感度を有する請求項１乃至５のいずれか記載の積層型光電変換装置。
【請求項７】
前記薄膜光電変換体は、ｉ型の非晶質シリコン層を有するｐｉｎ構造とされている請求項１乃至６のいずれか記載の積層型光電変換装置。
【請求項８】
前記触媒層は、白金族元素，白金族元素の合金，アルミニウム，銀，カーボン及び導電性高分子のうちの少なくとも一種から成る請求項１乃至７のいずれか記載の積層型光電変換装置。
【請求項９】
前記導電性高分子は、チオフェン誘導体，カルバゾール誘導体及びアニリン誘導体のうちの少なくともいずれか一種を含む請求項８記載の積層型光電変換装置。
【請求項１０】
前記薄膜光電変換体は非単結晶質光電変換層を含み、前記非単結晶質光電変換層の厚みが３５０ｎｍ以下である請求項１乃至９のいずれか記載の積層型光電変換装置。
【請求項１１】
前記中間層は、ＴｉＯ2：Ｎｂ，Ｉｎ２Ｏ３：Ｓｎ，Ｉｎ２Ｏ３，ＳｎＯ２，ＳｎＯ２：Ｆ，ＳｎＯ２：Ｓｂ，ＺｎＯ，ＺｎＯ：Ｇａ，ＺｎＯ：Ａｌ及びＺｎＯ：Ｂのうちのいずれかから成る請求項３記載の積層型光電変換装置。
【請求項１２】
前記中間層は、ＴｉＯ2：Ｎｂ，Ｉｎ２Ｏ３：Ｓｎ，Ｉｎ２Ｏ３，ＳｎＯ２，ＳｎＯ２：Ｆ，ＳｎＯ２：Ｓｂ，ＺｎＯ，ＺｎＯ：Ｇａ，ＺｎＯ：Ａｌ及びＺｎＯ：Ｂのうちのいずれかから成る請求項４記載の積層型光電変換装置。
【請求項１３】
導電性基板上に、第一の光電変換体と、過電圧を下げる第一の触媒層と、透明性を有し、シート抵抗が１０3Ω／□以上である中間層と、過電圧を下げる第二の触媒層と、非晶質の半導体から成るとともに光透過性を有する薄膜光電変換体から成る第二の光電変換体とが順次積層されている積層型光電変換装置。
【請求項１４】
透光性基板上に、非晶質の半導体から成るとともに光透過性を有する薄膜光電変換体から成る第二の光電変換体と、過電圧を下げる第二の触媒層と、透明性を有し、シート抵抗が１０3Ω／□以上である中間層と、過電圧を下げる第一の触媒層と、第一の光電変換体とが順次積層されている積層型光電変換装置。
【請求項１５】
前記薄膜光電変換体は非単結晶質光電変換層を含み、前記非単結晶質光電変換層の厚みが３５０ｎｍ以下である請求項１３記載の積層型光電変換装置。
【請求項１６】
前記薄膜光電変換体は非単結晶質光電変換層を含み、前記非単結晶質光電変換層の厚みが３５０ｎｍ以下である請求項１４記載の積層型光電変換装置。
【請求項１７】
前記中間層は、ＴｉＯ2：Ｎｂ，Ｉｎ２Ｏ３：Ｓｎ，ＳｎＯ２：Ｆ及びＳｎＯ２：Ｓｂのうちのいずれかから成る請求項１３または請求項１５記載の積層型光電変換装置。
【請求項１８】
前記中間層は、ＴｉＯ2：Ｎｂ，Ｉｎ２Ｏ３：Ｓｎ，ＳｎＯ２：Ｆ及びＳｎＯ２：Ｓｂのうちのいずれかから成る請求項１４または請求項１６記載の積層型光電変換装置。
【発明の詳細な説明】
【技術分野】
【０００１】
本発明は、高い光電変換効率が得られ、耐候性に優れ、さらに低コストに製造できる積層型光電変換装置に関する。
【背景技術】
【０００２】
色素増感型太陽電池の光電変換効率（以下、変換効率ともいう）を向上させる方法として、色素を担持（含有）するＴｉＯ２等から成る多孔質の半導体層の導電性を向上させる方法、また、色素の増感能力を高める方法、即ち色素の分光感度の長波長化や分光感度を有する波長帯域の広帯域化等を成す方法が研究されている。
【０００３】
多孔質の半導体層の導電性を向上させる方法として、半導体の分子の形状を針状やナノチューブ状、強固に焼結された粒状とする方法、半導体自体の物性である導電性を向上させる方法等が研究されている。
【０００４】
また、色素増感型太陽電池においては、色素をＴｉＯ2等から成る多孔質の半導体層に担持させているが、紫外線等の短波長光によって色素に光劣化が生じることが懸念されている。このため、紫外線の強度が弱い環境である室内等で使用されるパーソナルコンピュータや携帯電話等の電源として実用化することが検討されている。また、光の照度が強い太陽光の下では、光入射側に紫外線吸収フィルム等を設けて色素の光劣化を抑制する方法が考えられるが、この方法で色素の光劣化が十分に抑制されるか疑問があり、また、紫外線吸収フィルムを設けた場合には可視光の吸収も生じるため光電変換効率の低下が生じる。
【０００５】
また、色素増感型太陽電池の光電変換効率を向上させた複合型太陽電池の従来例として、特許文献１に記載された構成のものがある。特許文献１に記載された複合型太陽電池は、太陽光の入射面側に色素増感型太陽電池を配置し、色素増感型太陽電池の入射面と反対側（後側）に結晶系シリコン太陽電池を配置した構成である。この構成により、ルテニウム錯体を用いた色素増感型太陽電池において波長６００ｎｍ以下の太陽光を有効に利用することができ、また、色素としてルテニウム錯体やキサンテン系色素を用いることができることが記載されている。
【０００６】
また、特許文献１には、波長６００ｎｍ以上の太陽光で発電する太陽電池として、単結晶シリコンまたは多結晶シリコンを用いた結晶系シリコン太陽電池に注目しており、結晶系シリコン太陽電池はシリコンのｐｎ接合によってバンドの勾配が形成され、太陽光のうち波長４００〜１１００ｎｍの光により生成した電子と正孔が内部電界によって分離され、起電力が発生することが記載されている。即ち、特許文献１に記載された複合型太陽電池は、太陽光の入射面側にルテニウム錯体を用いた色素増感型太陽電池を配置して、波長３００ｎｍ〜６００ｎｍの光で発電を行うとともに、色素増感型太陽電池の後側に結晶系シリコン太陽電池を配置して、色素増感型太陽電池を透過した光のうち波長４００ｎｍ〜１１００ｎｍの光で発電を行うものである。
【特許文献１】特開２００２−２３１３２４号公報
【発明の開示】
【発明が解決しようとする課題】
【０００７】
シリコン結晶基板等を用いたバルク結晶型の結晶系シリコン太陽電池は、通常シリコン結晶板の厚みが約３００μｍもあるために、シリコンの省資源化に不利であるという問題点と、材料コストが高くなるという問題点がある。また、結晶系シリコン太陽電池は、シリコン結晶基板を切り出すための結晶体（インゴットやバルク結晶体）を製造するのに１０００℃以上の高温処理が必要であり、プロセスコストがかかり、また、発電セルを構成する１枚のシリコン結晶基板のサイズ（約１５ｃｍ角）の大型化には限界があるので、多数の発電セルを用いてメートルサイズの光電変換モジュールを組み立てるためのアセンブルコストが増大するという問題点がある。
【０００８】
また、薄膜型の非晶質（アモルファス）系シリコン太陽電池は、厚みが約０．３μｍと薄く、低温プロセス（約３００℃）で製造可能であること、また自由なサイズの大型基板を用いることができるため、上記の問題点をほとんど解消できる。しかしながら、アモルファスシリコンはバンドギャップが大きいため、約７００ｎｍ以下の短波長光しか吸収できず、光電変換効率が低いという問題点がある。
【０００９】
また、光電変換効率を高めるために、非晶質系シリコン太陽電池と微結晶系シリコン太陽電池を積層した薄膜型の積層型シリコン太陽電池は、非晶質系シリコン太陽電池と微結晶系シリコン太陽電池のいずれもが薄膜型であり、低コストのシリコン太陽電池として有力な候補であると考えられる。しかしながら、実際には、微結晶系シリコン太陽電池の厚みは非晶質系シリコン太陽電池の厚みの約１０倍であり、また、これらはＰＣＶＤ（Plasma Chemical Vapor Deposition）等の高価な大型真空装置を用いて製造されるために、微結晶系シリコン太陽電池の製造コストが厚みに比例して増加する傾向があり、低コスト化が困難であるという問題点がある。
【００１０】
また、アモルファスシリコン薄膜は、製膜条件、基板（ガラス基板もしくは透明導電基板）の前処理、メッキ法による電極形成時のメッキ液によるダメージ等により、ピンホールが形成され易い。アモルファスシリコン薄膜に形成されたピンホールは、リーク電流の原因となり、出力の低下を引き起こす。特に大面積の太陽電池モジュールの場合、リーク電流の発生が顕著となり、光電変換効率の低下及び太陽電池モジュールの出力低下を引き起こす。
【００１１】
さらに、アモルファスシリコン薄膜に形成されたピンホールは、非晶質系シリコン太陽電池と他種の太陽電池とを積層した積層型太陽電池の構成においても影響を及ぼす。積層型太陽電池の構成の場合、非晶質系シリコン太陽電池と他種の太陽電池との積層界面には、通常、ＩＴＯ膜等から成る透明導電膜が形成される。透明導電膜は、非晶質系シリコン太陽電池と他種の太陽電池との積層には有効であるが、アモルファスシリコン薄膜に形成されたピンホールによるリーク電流の影響が顕著となるため、光電変換効率等の特性が大幅に低下し易い。
【００１２】
色素増感型太陽電池は、製造工程において高温処理や真空装置を必要としないことから、最も低コストに製造できる太陽電池と考えられる。しかしながら、色素増感型太陽電池の光電変換効率は低いため、バルク結晶型の結晶系シリコン太陽電池や薄膜型の積層型シリコン太陽電池に及ばない。
【００１３】
また、色素増感型太陽電池は、紫外線等の短波長光によって色素の劣化が生じることが懸念され、さらには、太陽光の熱によって色素の光劣化は加速される。現状では、短波長光や熱の影響の小さい環境である室内用途等での実用化が検討されているが、この場合、用途が限られるため、汎用性のある太陽電池とはいえない。また、短波長光の影響を小さくするために紫外線吸収フィルムを用いることもできるが、可視光の吸収も同時に生じるため、光電変換効率が大きく低下することとなり、紫外線吸収フィルムの積極的な使用はできない。このように、色素増感型太陽電池は、色素の光劣化や熱劣化の問題が未だ解消されておらず、耐候性に問題がある。
【００１４】
色素増感型太陽電池の光電変換効率を向上させることができるといわれる、特許文献１の複合型太陽電池は、太陽光の入射面側に色素増感型太陽電池を配置し、色素増感型太陽電池の後側に結晶系シリコン太陽電池を配置しているため、色素の光劣化や熱劣化の問題は解消されておらず、耐候性の問題は依然として存在する。
【００１５】
また、特許文献１の複合型太陽電池は、結晶系シリコン太陽電池を用いているため、上述した問題点がある。即ち、シリコン基板の厚みが約３００μｍもあるため、シリコンの省資源化に不利であるという問題点と、材料コストが高くなるという問題点がある。さらに、シリコン結晶基板を切り出すための結晶体（インゴットやバルク結晶体）を製造するのに１０００℃以上の高温処理が必要であり、プロセスコストがかかり、また、発電セルを構成する１枚のシリコン結晶基板のサイズ（約１５ｃｍ角）の大型化には限界があるので、多数の発電セルを用いてメートルサイズの光電変換モジュールを組み立てるためのアセンブルコストが増大するという問題点がある。
【００１６】
従って、本発明は、上記従来の問題点に鑑みて完成されたものであり、その目的は、光電変換効率が高く、低コストに製造可能であり、耐候性の問題を大幅に軽減し得る積層型光電変換装置を得ることである。
【課題を解決するための手段】
【００１７】
本発明の積層型光電変換装置は、導電性基板上に、電解質を含む色素増感型光電変換体と、過電圧を下げる触媒層と、非晶質の半導体から成るとともに光透過性を有する薄膜光電変換体とが順次積層されている構成である。
【００１８】
また、本発明の積層型光電変換装置は、透光性基板上に、電解質を含む非晶質の半導体から成るとともに光透過性を有する薄膜光電変換体と、過電圧を下げる触媒層と、色素増感型光電変換体とが順次積層されている構成である。
【００１９】
また、本発明の積層型光電変換装置は好ましくは、前記触媒層は第一の触媒層と第二触媒層を有し、前記第一の触媒層と第二の触媒層との間に透明性を有するとともにシート抵抗が１０3Ω／□以上である中間層が形成されている構成である。
【００２０】
また、本発明の積層型光電変換装置は好ましくは、前記色素増感型光電変換体の分光感度のピーク波長が前記薄膜光電変換体分光感度のピーク波長より長波長側にある構成である。
【００２１】
また、本発明の積層型光電変換装置は好ましくは、前記色素増感型光電変換体は、前記薄膜光電変換体を透過した光に対して分光感度を有する構成である。
【００２２】
また、本発明の積層型光電変換装置は好ましくは、前記薄膜光電変換体は、ｉ型の非晶質シリコン層を有するｐｉｎ構造とされている構成である。
【００２３】
また、本発明の積層型光電変換装置は好ましくは、前記触媒層は、白金族元素，白金族元素の合金，アルミニウム，銀，カーボン及び導電性高分子うちの少なくとも一種から成る構成である。
【００２４】
また、本発明の積層型光電変換装置は好ましくは、前記導電性高分子は、チオフェン誘導体，カルバゾール誘導体及びアニリン誘導体のうちの少なくともいずれか一種を含む構成である。
【００２５】
また、本発明の積層型光電変換装置は好ましくは、前記薄膜光電変換体は非単結晶質光電変換層を含み、前記非単結晶質光電変換層の厚みが３５０ｎｍ以下である構成である。
【００２６】
また、本発明の積層型光電変換装置は好ましくは、前記中間層は、ＴｉＯ2：Ｎｂ，Ｉｎ２Ｏ３：Ｓｎ，Ｉｎ２Ｏ３，ＳｎＯ２，ＳｎＯ２：Ｆ，ＳｎＯ２：Ｓｂ，ＺｎＯ，ＺｎＯ：Ｇａ，ＺｎＯ：Ａｌ及びＺｎＯ：Ｂのうちのいずれかから成る構成である。
【００２７】
また、本発明の積層型光電変換装置は、導電性基板上に、第一の光電変換体と、過電圧を下げる第一の触媒層と、透明性を有し、シート抵抗が１０3Ω／□以上である中間層と、過電圧を下げる第二の触媒層と、非晶質の半導体から成るとともに光透過性を有する薄膜光電変換体から成る第二の光電変換体とが順次積層されている構成である。
【００２８】
また、本発明の積層型光電変換装置は、透光性基板上に、非晶質の半導体から成るとともに光透過性を有する薄膜光電変換体から成る第二の光電変換体と、過電圧を下げる第二の触媒層と、透明性を有し、シート抵抗が１０3Ω／□以上である中間層と、過電圧を下げる第一の触媒層と、第一の光電変換体とが順次積層されている構成である。
【００２９】
また、本発明の積層型光電変換装置は好ましくは、前記薄膜光電変換体は非単結晶質光電変換層を含み、前記非単結晶質光電変換層の厚みが３５０ｎｍ以下である構成である。
【００３０】
また、本発明の積層型光電変換装置は好ましくは、前記中間層は、ＴｉＯ2：Ｎｂ，Ｉｎ２Ｏ３：Ｓｎ，ＳｎＯ２：Ｆ及びＳｎＯ２：Ｓｂのうちのいずれかから成る構成である。
【発明の効果】
【００３１】
本発明の積層型光電変換装置は、導電性基板上に、色素増感型光電変換体と、過電圧を下げる触媒層と、非晶質の半導体から成るとともに光透過性を有する薄膜光電変換体とが順次積層されていることから、薄膜光電変換体で短波長光（３００ｎｍ〜７００ｎｍ程度）が良好に光電変換され、色素増感型光電変換体で長波長光（７００ｎｍ〜９５０ｎｍ程度）及び薄膜光電変換体を透過した短波長光が良好に光電変換されるため、広い波長帯域の光を効率良く光電変換できるとともに、光電変換効率が向上するという効果が得られる。
【００３２】
また、色素増感型光電変換体及び薄膜光電変換体は、両方とも低温プロセスで作製できるので、従来の積層型光電変換装置と比較して容易かつ低コストに製造可能である。
【００３３】
また、光入射側に薄膜光電変換体を配置し、薄膜光電変換体の後側（導電性基板側）に色素増感型光電変換体を配置したことにより、色素増感型光電変換体が太陽光等の強い光を直接受光することがない。しかも、光入射側の薄膜光電変換体は短波長光を良好に吸収するため、後側の色素増感型光電変換体には短波長光がほとんど到達しないので、色素の光劣化が大幅に軽減される。また、色素増感型光電変換体を導電性基板の裏面側より容易に冷却することができるので、色素増感型光電変換体の温度上昇を抑制して色素の熱劣化を抑制することができる。
【００３４】
また、色素増感型光電変換体と薄膜光電変換体との間に触媒層を形成していることから、色素増感型光電変換体と薄膜光電変換体との接合部における過電圧を低下させて、抵抗を低くして接合することができるとともに、薄膜光電変換体に形成されたピンホールによるリーク電流の影響を受けない接合構造とすることができる。従来の薄膜太陽電池であれば、リーク電流の発生の一例として、ピンホールの部分で薄膜半導体と接合する＋（正）電極と−（負）電極とがショートすることが挙げられる。これは、ピンホールの部分で＋電極と−電極がオーミック接続されることに起因する。これに対し、本発明の構成では、薄膜半導体の＋電極（−電極）に相当する電解液と、−電極（＋電極）に相当する透明導電膜とがショットキー接続となるため、ショートしないという利点がある。但し、薄膜半導体と電解液も接合部はショットキー接続となるため、触媒層を備えることにより、オーミック接続とする。このような構成により、薄膜光電変換体に形成されたピンホールによるリーク電流の影響を受けない接合構造とすることができる。その結果、高い光電変換効率が得られるとともに、薄膜光電変換体の構成、厚み等に関する成膜条件、導電性基板の選択の自由度が向上する。
【００３５】
また、本発明の積層型光電変換装置は、透光性基板上に、非晶質の半導体から成るとともに光透過性を有する薄膜光電変換体と、過電圧を下げる触媒層と、色素増感型光電変換体とが順次積層されていることから、上述した効果と同様の効果が得られる。なお、この構成では、透光性基板の側から光が入射する。
【００３６】
また、透光性基板を用いることによって、光の一部が透過する、シースルー型光電変換装置が形成できるという効果も有する。
【００３７】
また、本発明の積層型光電変換装置は好ましくは、触媒層は第一の触媒層と第二触媒層を有し、前記第一の触媒層と第二の触媒層との間に透明性を有するとともにシート抵抗が１０3Ω／□以上である中間層が形成されている、即ち、導電性基板上に、電解質を含む色素増感型光電変換体と、過電圧を下げる第一の触媒層と、透明性を有するとともにシート抵抗が１０3Ω／□以上である中間層と、過電圧を下げる第二の触媒層と、非晶質の半導体から成るとともに光透過性を有する薄膜光電変換体とが順次積層されている。
【００３８】
この構成により、薄膜光電変換体と色素増感型光電変換体の特性を阻害することなく、中間層を設けることができる。その結果、中間層の屈折率を制御して薄膜光電変換体から色素増感型光電変換体に入射する光量を増加させること、薄膜光電変換体と色素増感型光電変換体との化学反応を中間層で物理的に仕切ることによって抑制することなどの作用効果を奏する。
【００３９】
また、第一の触媒層があることによって中間層をシート抵抗が１０3Ω／□以上の高抵抗にすることができ、薄膜光電変換体のピンホールによるリークの影響を小さくすることができる。そのため、薄膜光電変換体の成膜工程で、パーティクル低減のための大規模な雰囲気制御装置が不要となり、大幅に製造コストを低下させることができる。
【００４０】
また、中間層のシート抵抗が１０3Ω／□以上であることから、中間層に生じたキャリアによる光の散乱が抑制され、近赤外光領域での透過率が大幅に向上する。
【００４１】
また、第一の触媒層があることによって薄膜光電変換体と中間層との接触抵抗が低減され、中間層の材料選択の幅が大幅に広がる。
【００４２】
また、本発明の積層型光電変換装置は好ましくは、透光性基板上に、非晶質の半導体から成るとともに光透過性を有する薄膜光電変換体と、過電圧を下げる第二の触媒層と、透明性を有するとともにシート抵抗が１０3Ω／□以上である中間層と、過電圧を下げる第一の触媒層と、電解質を含む色素増感型光電変換体とが順次積層されている。
【００４３】
この構成により、上述した効果と同様の効果が得られる。なお、この構成では、透光性基板の側から光が入射する。
【００４４】
また、透光性基板を用いることによって、光の一部が透過するシースルー型光電変換装置を構成できるという効果も有する。
【００４５】
また、本発明の積層型光電変換装置は好ましくは、色素増感型光電変換体の分光感度の
ピーク波長が薄膜光電変換体分光感度のピーク波長より長波長側にあることから、色素増
感型光電変換体と薄膜光電変換体において、それぞれ異なった波長帯域の光を光電変換で
きるので、高い光電変換効率が得られる。
【００４６】
また、本発明の積層型光電変換装置は好ましくは、色素増感型光電変換体は、薄膜光電変換体を透過した光に対して分光感度を有することから、高い光電変換効率が得られる。即ち、薄膜光電変換体は波長約７００ｎｍ以下の短波長光を吸収して発電し、約７００ｎｍ以上の長波長光を透過させるので、色素増感型光電変換体が薄膜光電変換体を透過した波長約７００ｎｍ以上の光に対して分光感度を有する場合、後側の色素増感型光電変換体に十分な強度の長波長光が達するため、色素増感型光電変換体において長波長光によって十分な発電が行える。即ち、太陽光の波長帯域は３１０〜２０００ｎｍであり、光の強度が大きい波長帯域は４００〜１２００ｎｍである。従って、後側の色素増感型光電変換体に、７００〜１２００ｎｍあるいは７００〜２０００ｎｍに感度を有する色素を用いることにより、十分な光電変換効率が得られる。
【００４７】
また、本発明の積層型光電変換装置は好ましくは、薄膜光電変換体は、ｉ型の非晶質シリコン層を有するｐｉｎ構造とされていることから、波長７００ｎｍ程度までの比較的狭い可視光領域において０．９Ｖ程度の高い開放端電圧で発電するため、光電変換時の出力が大きいという効果が得られる。さらに、紫外線や青色の光はｉ型の非晶質シリコン層によく吸収されるため、色素増感型光電変換体に入射する紫外線や青色の光が低減する。そのため、有機物を含有する色素増感型光電変換体の光劣化が抑制される。
【００４８】
例えば、光入射側の導電性基板上に、多孔質の第１導電型（例えばｎ型）輸送体層、多孔質の第１導電型輸送体層の多数の孔に浸透し充填するような浸透性を有する第２導電型（例えばｐ型）輸送体層、触媒層、第１導電型（例えばｎ型）シリコン系半導体層、実質的に真性（ｉ型）の非晶質シリコン系半導体層、第２導電型（例えばｐ型）シリコン系半導体層、透明導電層、透光性被覆体を順次積層した構成であって、第１導電型輸送体層と第２導電型輸送体層との界面に色素を配置した構成とすることによって、透明導電層の代わりに触媒層を形成したため、透明導電層が従来の２層から１層になり、また、支持基板を従来の２枚から１枚に減らすことができる。従って、積層構造が簡易化されて低コストなものとなる。
【００４９】
また、本発明の積層型光電変換装置は好ましくは、触媒層は、白金族元素，白金族元素の合金，カーボン及び導電性高分子うちの少なくとも一種から成ることから、密着強度、触媒能に優れ、透光性を確保しやすい触媒層とすることができる。
【００５０】
また、本発明の積層型光電変換装置は好ましくは、導電性高分子は、チオフェン誘導体，カルバゾール誘導体及びアニリン誘導体のうちの少なくともいずれか一種を含むことから、成膜が容易で透光性に優れ、ドーパントの選択性が高くなるという効果を奏する。
【００５１】
また、本発明の積層型光電変換装置は好ましくは、薄膜光電変換体は非単結晶質光電変換層を含み、非単結晶質光電変換層の厚みが３５０ｎｍ以下であることから、非単結晶質光電変換層の光透過率が向上し、その結果積層型光電変換装置の光電変換効率が向上する。
【００５２】
また、非晶質Ｓｉ薄膜等から成る非単結晶質光電変換層は、表面に光閉じ込め効果を有する凹凸構造が形成された一般にヘーズ基板と呼ばれる導電性基板または透光性基板の表面に形成されるが、ヘーズ基板に形成された非晶質Ｓｉ薄膜は微細な貫通孔等が形成され易い。そのため、電荷が貫通孔を通じて導電性基板または透光性基板表面の導電層に短絡し、曲線因子（ＦＦ：Fill Factor）特性が劣化し、開放電圧Ｖoc、さらには短絡電流密度Iscが低下する。それに対して、本発明においては、非単結晶質光電変換層上に、触媒層、または第二の触媒層及び中間層並びに第一の触媒層が形成されているため、非単結晶質光電変換層の厚みが３５０ｎｍ以下と薄くても、非単結晶質光電変換層における電荷の短絡を大幅に抑制できる。従って、非単結晶光電変換層の曲線因子（ＦＦ：Fill Factor）特性が低下せずに、非単結晶光電変換層の透過率を向上させることができる。また、非単結晶光電変換層の曲線因子は、その薄膜化により向上する。その結果、積層型光電変換装置の最大出力における電流密度が大きくなり、高い光電変換効率が得られる。
【００５３】
また、本発明の積層型光電変換装置は好ましくは、中間層は、ＴｉＯ2：Ｎｂ，Ｉｎ２Ｏ３：Ｓｎ，Ｉｎ２Ｏ３，ＳｎＯ２，ＳｎＯ２：Ｆ，ＳｎＯ２：Ｓｂ，ＺｎＯ，ＺｎＯ：Ｇａ，ＺｎＯ：Ａｌ及びＺｎＯ：Ｂのうちのいずれかから成ることから、透明性を維持しながらシート抵抗が低減されたものとなる。
【００５４】
また、本発明の積層型光電変換装置は、導電性基板上に、第一の光電変換体と、過電圧を下げる第一の触媒層と、透明性を有し、シート抵抗が１０3Ω／□以上である中間層と、過電圧を下げる第二の触媒層と、非晶質の半導体から成るとともに光透過性を有する薄膜光電変換体から成る第二の光電変換体とが順次積層されていることから、第一の光電変換体として、例えば、結晶質シリコン層等を含む結晶質光電変換体、有機半導体層を含む有機系光電変換体、またはＣＩＧＳ層等の無機化合物系光電変換体を用いた、上記の作用効果を有する積層型光電変換装置を得ることができる。
【００５５】
また、本発明の積層型光電変換装置は、透光性基板上に、非晶質の半導体から成るとともに光透過性を有する薄膜光電変換体から成る第二の光電変換体と、過電圧を下げる第二の触媒層と、透明性を有し、シート抵抗が１０3Ω／□以上である中間層と、過電圧を下げる第一の触媒層と、第一の光電変換体とが順次積層されていることから、第一の光電変換体として、例えば、結晶質シリコン層等を含む結晶質光電変換体、有機半導体層を含む有機系光電変換体、またはＣＩＧＳ層等の無機化合物系光電変換体を用いた、上記の作用効果を有する積層型光電変換装置を得ることができる。
【００５６】
また、本発明の積層型光電変換装置は好ましくは、薄膜光電変換体は非単結晶質光電変換層を含み、非単結晶質光電変換層の厚みが３５０ｎｍ以下であることから、非晶質Ｓｉ薄膜等から成る非単結晶質光電変換層は、表面に光閉じ込め効果を有する凹凸構造が形成された一般にヘーズ基板と呼ばれる導電性基板または透光性基板の表面に形成されるが、ヘーズ基板に形成された非晶質Ｓｉ薄膜は微細な貫通孔等が形成され易い。そのため、電荷が貫通孔を通じて導電性基板または透光性基板表面の導電層に短絡し、曲線因子（ＦＦ：Fill Factor）特性が劣化し、開放電圧Ｖoc、さらには短絡電流密度Iscが低下する。それに対して、本発明においては、非単結晶質光電変換層上に、触媒層、中間層、及び第二の触媒層が形成されているため、非単結晶質光電変換層の厚みが３５０ｎｍ以下と薄くても、非単結晶質光電変換層における電荷の短絡を大幅に抑制できる。従って、非単結晶質光電変換層の曲線因子（ＦＦ：Fill Factor）特性が低下せずに、非単結晶光電変換層の透過率を向上させることができる。また、非単結晶光電変換層の曲線因子は、その薄膜化により向上する。その結果、積層型光電変換装置の最大出力における電流密度が大きくなり、高い光電変換効率が得られる。
【００５７】
また、本発明の積層型光電変換装置は好ましくは、中間層は、ＴｉＯ2：Ｎｂ，Ｉｎ２Ｏ３：Ｓｎ，ＳｎＯ２：Ｆ及びＳｎＯ２：Ｓｂのうちのいずれかから成ることから、透明性を維持しながらシート抵抗が低減されたものとなる。
【発明を実施するための最良の形態】
【００５８】
以下、本発明に係る実施の形態について図面に基づいて詳細に説明する。本実施の形態の積層型光電変換装置の断面図を図１に示す。なお、図中の矢印は積層型光電変換装置に入射する光を示す。
【００５９】
図１に示す本実施の形態の積層型光電変換装置１は、導電性基板１１の主面に、電解質を含む色素増感型光電変換体３と、過電圧を下げる触媒層１５と、非晶質の半導体から成るとともに光透過性を有する薄膜光電変換体２とが順次積層されている構成である。
【００６０】
過電圧を下げる触媒層１５は、第２導電型輸送体（電解質）１４と非単結晶質光電変換層１６との電荷の授受を容易にするための層であり、第２導電型輸送体（電解質）１４と薄膜光電変換体２とのオーミック接合を確保するための層である。なお、過電圧とは、積層型光電変換装置１を動作させるために最初に印加する大きな電圧のことをいう。
【００６１】
色素増感型光電変換体３は好ましくは、薄膜光電変換体２より長波長側にピーク感度を有し、薄膜光電変換体２を透過した光を吸収する。
【００６２】
色素増感型光電変換体３は、例えば、導電性基板１１上に形成された多孔質の第１導電型（例えばｎ型）輸送体１２、多孔質の第１導電型輸送体１２の孔を埋めるように形成した浸透性の第２導電型（例えばｐ型）輸送体１４および触媒層１５から成るとともに、両輸送体の界面に色素１３を配した構成である。
【００６３】
薄膜光電変換体２は、例えば、触媒層１５、非単結晶質光電変換層１６、透明導電層１７および透光性被覆体１８から成る。非単結晶質光電変換層１６としては、非単結晶質シリコン系の薄膜ｐｉｎ接合層でもよく、ＣＩＧＳ（ＣｕＩｎＧａＳｅ）などの化合物半導体系の薄膜接合層でもよい。また、これらの接合層は、ｐｉｎ接合型、ｐｎ接合型、ショットキー接合型、ヘテロ接合型などの内部電界を生じるものがよい。
【００６４】
薄膜光電変換体２が非単結晶質シリコン系のものから成る場合、非晶質（アモルファス）シリコン系、ナノサイズ結晶を含むアモルファスシリコン系、微結晶シリコン系から成るものなどがよく、特に短波長感度を有するアモルファスシリコン系、光劣化が抑制されるナノサイズ結晶を含むアモルファスシリコン系がよい。ここで、アモルファスシリコン系とは、アモルファスシリコンカーバイト，アモルファスシリコンナイトライドなどの合金系を含む。
【００６５】
本実施の形態の積層型光電変換装置１は、薄膜光電変換体２の第１の出力の電流と、色素増感型光電変換体３の第２の出力の電流とが同じになるように、両光電変換体の性能を合わせるのがよい。この場合、薄膜光電変換体２と色素増感型光電変換体３との界面から外部に出力を取り出す必要がなく、集積化などの電極配線構造が簡易化される。両光電変換体の出力の電流を合わせるには、それぞれの膜みや感度などを調整すればよい。
【００６６】
図２に、薄膜光電変換体２をより詳しく示した本実施の形態の積層型光電変換装置１の断面模式図を示す。図２の構成は、図１の積層型光電変換装置１において、非単結晶質光電変換層１６を、第１導電型（例えばｎ型）シリコン系半導体層１６ａ、実質的に真性（ｉ型）である真性非晶質シリコン系半導体層１６ｂ、第２導電型（例えばｐ型）シリコン系半導体層１６ｃから成るものとした構成である。そして、第１導電型輸送体１２と第２導電型輸送体１４との界面に、非晶質シリコン系半導体より長波長側にピーク感度を有する色素１３を配置している。
【００６７】
本実施の形態の他の形態の積層型光電変換装置は、透光性基板上に、非晶質の半導体から成るとともに光透過性を有する薄膜光電変換体と、過電圧を下げる触媒層と、色素増感型光電変換体とが順次積層されている構成である（図示せず）。この場合、図１及び図２に示す積層型光電変換装置と異なり、導電性基板１１の代わりに透光性基板を用いるため、基板上に積層する各層の積層順が逆になる。
【００６８】
＜導電性基板＞
導電性基板１１は、図１の構成の場合、薄い金属シートから成るものがよく、材料としてはチタン，ステンレス，アルミニウム，銀，銅，ニッケルなどがよい。また、導電性基板１１の材料としては、カーボン，金属微粒子，金属から成る微細線を含浸させた樹脂や導電性樹脂などがよい。
【００６９】
また、導電性基板１１は、絶縁基板１１ａ上に、チタン，ステンレス，アルミニウム，銀，銅，ニッケル等から成る金属薄膜、またはＩＴＯ，ＳｎＯ2：Ｆ（フッ素ドープＳｎＯ2），ＺｎＯ：Ａｌ（ＡｌドープＺｎＯ）等から成る酸化物導電膜、またはチタン層／ＩＴＯ層／チタン層等の積層構造の導電層から成る導電膜１１ｂを形成した構成のものがよい。
【００７０】
絶縁基板１１ａの材料としては、ＰＥＴ（ポリエチレンテレフタレート），ＰＥＮ（ポリエチレンナフタレート），ポリイミド，ポリカーボネート等の樹脂材料、または青板ガラス，ソーダガラス，硼珪酸ガラス，セラミックス等の無機材料、または導電性樹脂材料，有機無機ハイブリッド材料等がよい。
【００７１】
導電性基板１１に光反射性を付与すると、透過光を反射させて再利用することができる。導電性基板１１が金属製の基板から成る場合、銀やアルミニウム等から成るものがよい。
【００７２】
また、導電性基板１１が、絶縁基板１１ａ上に導電膜１１ｂを形成したものから成る場合、導電膜１１ｂは、銀膜、密着層付きのＴｉ層／Ａｇ層／Ｔｉ層等の積層膜等がよい。導電膜１１ｂは、真空蒸着法，イオンプレーティング法，スパッタリング法，電解析出法等で形成する。
【００７３】
導電性基板１１の厚みは０．０１ｍｍ〜５ｍｍ、好ましくは０．０２ｍｍ〜３．０ｍｍがよい。導電膜１１ｂの厚みは０．００１μｍ〜１０μｍ、好ましくは０．０５μｍ〜２．０μｍがよい。
【００７４】
また、導電性基板１１が、透光性のもの（ＳｎＯ2：Ｆ（ＦドープＳｎＯ2）膜付き青板ガラス等）の場合、導電性基板１１の裏面に光反射性のアルミニウムや銀等から成るシートや膜等を形成して、光反射性を付与しても構わない。
【００７５】
＜多孔質の第１導電型輸送体＞
多孔質の第１導電型輸送体１２としては、二酸化チタン等（ｎ型金属酸化物半導体）から成る多孔質のものがよく、導電性基板１１上に多孔質の第１導電型輸送体１２を形成する。
【００７６】
第１導電型輸送体（例えば、電子輸送体）１２は、通常、二酸化チタン等（ｎ型金属酸化物半導体）から成るものが用いられ、好適には粒状体または線状体（針状体，チューブ状体，柱状体等）の複数が集合して成るものがよい。
【００７７】
第１導電型輸送体１２を多孔質体とすることにより、粒状体等同士の接合面積が拡がり、また色素１３を担持する表面積が増えて、光電変換効率を高めることができる。
【００７８】
また、第１導電型輸送体１２を多孔質体とすることにより、色素増感型光電変換体３の表面が凹凸状となり、色素増感型光電変換体３に光閉じ込め効果をもたらして、光電変換効率をより高めることができる。
【００７９】
ｎ型金属酸化物半導体の材料や組成としては、二酸化チタン（ＴｉＯ2）が最適であり、他の材料や組成としては、チタン（Ｔｉ），亜鉛（Ｚｎ），スズ（Ｓｎ），ニオブ（Ｎｂ），インジウム（Ｉｎ），イットリウム（Ｙ），ランタン（Ｌａ），ジルコニウム（Ｚｒ），タンタル（Ｔａ），ハフニウム（Ｈｆ），ストロンチウム（Ｓｒ），バリウム（Ｂａ），カルシウム（Ｃａ），バナジウム（Ｖ）等の金属元素の少なくとも１種以上から成るｎ型金属酸化物半導体がよい。
【００８０】
また、ｎ型金属酸化物半導体は、窒素（Ｎ），炭素（Ｃ），弗素（Ｆ），硫黄（Ｓ），塩素（Ｃｌ），リン（Ｐ）等の非金属元素の１種以上を含有していてもよい。これらは、いずれも電子エネルギーバンドギャップが可視光のエネルギーより大きい２ｅＶ〜５ｅＶの範囲にあり、且つ電子エネルギー準位においてｎ型金属酸化物半導体の伝導帯が色素１３の伝導帯より低いため、好ましい。
【００８１】
第１導電型輸送体１２は、空孔率が２０％〜８０％、より好適には４０％〜６０％の多孔質体から成るものがよい。この理由は、この程度の空孔率の多孔質化により、光作用極の表面積を１０００倍以上に高めることができ、光吸収と発電と電子伝導を効率よく行なうことができるからである。
【００８２】
多孔質の第１導電型輸送体１２の形状は、その表面積が大きくなり且つ電気抵抗が小さい形状がよく、通常は、微細粒子もしくは微細線状から成るのがよい。その平均粒径もしくは平均線径は５ｎｍ〜５００ｎｍであるのがよく、より好適には１０ｎｍ〜２００ｎｍがよい。ここで、平均線径の５ｎｍ〜５００ｎｍにおける下限値は、これ未満になると材料の微細化ができず、上限値は、これを超えると接合面積が小さくなり光電流が著しく小さくなるからである。
【００８３】
また、第１導電型輸送体１２の厚みは０．１μｍ〜５０μｍがよく、より好適には１μｍ〜２０μｍがよい。ここで、０．１μｍ〜５０μｍにおける下限値は、これより膜厚が小さくなると光電変換作用が著しく小さくなって実用に適さず、上限値は、これを超えて厚みが厚くなると光が透過しなくなって光が入射しなくなるからである。
【００８４】
第１導電型輸送体１２が二酸化チタンから成る場合、その製造方法は以下のようになる。まず、ＴｉＯ２のアナターゼ粉末にアセチルアセトンを添加した後、脱イオン水とともに混練し、界面活性剤で安定化させた二酸化チタンのペーストを作製する。次に、作製したペーストをドクターブレード法で導電性基板１１の導電膜１１ｂ上に一定の速度で塗布し、大気中において３００℃〜６００℃、好適には４００℃〜５００℃で、１０分〜６０分、好適には２０分〜４０分処理することにより、多孔質の第１導電型輸送体１２を形成する。この手法は簡便であり、図１のように、耐熱性を有する導電性基板１１上に予め形成できる場合に有効である。
【００８５】
＜透光性基板＞
透光性基板は、ＰＥＴ（ポリエチレンテレフタレート），ＰＥＮ（ポリエチレンナフタレート），ポリイミド，ポリカーボネート等の樹脂材料、または青板ガラス，ソーダガラス，硼珪酸ガラス，無アルカリガラス，透光性セラミックス等の無機材料、または導電性樹脂材料，有機無機ハイブリッド材料等がよい。
【００８６】
透光性基板の材料として、ガラス材料を用いる場合、強化ガラスを用いると、光電変換装置の機械的な強度が高まるためよい。透光性基板の主面の半導体を形成していない面には、屈折率や空孔率を制御した反射防止膜を設けてもよく、またはカラーフィルム等を貼って意匠性を高めるなどしてもよい。
【００８７】
＜色素＞
色素１３としては、入射光に対する光電流効率（Incident Photon to Current Efficiency；ＩＰＣＥ）、いわゆる感度が薄膜光電変換体２の吸収限界波長より長波長側へ伸びている特性を有する色素１３であれば有効である。
【００８８】
また、感度が、真性非晶質シリコン系半導体１６ｂのピーク感度や吸収限界波長より長波長側へ伸びている特性を有する色素１３であれば有効である。真性非晶質シリコン系半導体１６ｂの吸収限界波長は約７００ｎｍであり、この場合、約７００ｎｍ以上にＩＰＣＥを示す色素１３であれば有効である。
【００８９】
従って、できるだけ長波長感度を有する色素１３であって、薄膜光電変換体２のピーク感度より長波長側にピーク感度を有する色素１３、真性非晶質シリコン系半導体１６ｂのピーク感度より長波長側にピーク感度を有する色素１３、真性非晶質シリコン系半導体１６ｂの吸収限界波長の約７００ｎｍより長波長側にピーク感度を有する色素１３等が有効である。
【００９０】
そのような色素１３として、ビス型スクアリリウムシアニン色素がＩＰＣＥのピーク波長が８００ｎｍ近くにあり有効である。他に、波長７００ｎｍ以上に高い感度（ＩＰＣＥ）をもつアズレニウム塩化合物，スクワリン酸誘導体，トリアリルピラゾリン，ヒドラゾン誘導体，ビフェニルジアミン誘導体，トリ−ｐ−トリルアミン（ＴＰＴＡ），トリスアゾ顔料，τ型無金属フタロシアニン，チタニルフタロシアニン，スクアリリウムシアニン，ブラック・ダイ，クマリン，βジケトナート，Ｒｅ錯体，Ｏｓ錯体，Ｎｉ錯体，Ｐｄ錯体，Ｐｔ錯体，フタロシアニン誘導体、ポルフィリン誘導体等の色素１３がよい。
【００９１】
多孔質の第１導電型輸送体１２に色素１３を吸着させる方法としては、第１導電型輸送体１２を形成した導電性基板１１を、色素１３を溶解した溶液に浸漬する方法が挙げられる。この場合、溶液及び雰囲気の温度は特に限定されるものではなく、例えば、大気圧下、室温が挙げられ、浸漬時間は色素１３、溶媒の種類、溶液の濃度等により適宜調整することができる。これにより、色素１３を多孔質の第１導電型輸送体１２に吸着させることができる。
【００９２】
色素１３を溶解させるために用いる溶媒は、エタノール等のアルコール類，アセトン等のケトン類，ジエチルエーテル等のエーテル類，アセトニトリル等の窒素化合物等を１種または２種以上混合したものが挙げられる。
【００９３】
また、溶液中の色素１３の濃度は５×１０-5〜２×１０-3ｍｏｌ／ｌ（ｌ：リットル（１０００ｃｍ3））程度が好ましい。
【００９４】
色素１３の材料の他の例としては、金属錯体色素，有機色素，有機顔料，無機色素，無機顔料，無機系半導体等でもよい。
【００９５】
また、色素１３は、単分子，超薄膜（厚みがバンドギャップに影響を与えるナノメートルオーダーの薄い膜厚をいう），微粒子，超微粒子（粒径がバンドギャップに影響を与えるナノメートルオーダーの小さい微粒子をいう），量子ドットの少なくとも一種からなってもよい。特に、色素１３が超微粒子の半導体から成る場合、もはやバンドギャップは材料固有の値で無くなり、サイズに依存するようになる。その結果、バンドギャップがかなり小さい材料（１ｅＶ以下）であっても、ナノサイズ化によってバンドギャップを大きくすることができるので、吸収波長が選択でき、また感度の長波長化もし易い。超微粒子の半導体としては、ＣｄＳ，ＣｄＳｅ，ＰｂＳ，ＰｂＳｅ，ＣｄＴｅ，Ｂｉ2Ｓ3，ＩｎＰ，Ｓｉ，Ｇｅ，ＣＩＧＳ（ＣｕＩｎＧａＳｅ），ＣＩＳ（ＣｕＩｎＳ2），ＦｅＳ2，Ａｇ2Ｓ，Ｓｂ2Ｓ3，ＺｎＳ，Ｆｅ2Ｏ3等がある。
【００９６】
＜第２導電型輸送体＞
浸透性を有する第２導電型輸送体１４、いわゆる電解質としては、ゲル電解質等の正孔輸送体、例えばｐ型半導体、液体電解質、固体電解質、電解塩等がよい。浸透性を有するとは、多孔質の第１導電型輸送体１２を埋めるように形成されることである。浸透性を有する第２導電型輸送体１４としては、電解液が最もよいキャリア移動を示すが、電解液は液漏れ等の問題があるので、ゲル電解質や固体電解質が好ましい。
【００９７】
第２導電型輸送体１４のより具体的な材料としては、透明導電性酸化物，電解質溶液，ゲル電解質や固体電解質等の電解質，有機正孔輸送剤，極薄膜金属等が挙げられる。透明導電性酸化物としては、一価の銅を含む化合物半導体、またはＧａＰ，ＮｉＯ，ＣｏＯ，ＦｅＯ，Ｂｉ2Ｏ3，ＭｏＯ2，Ｃｒ2Ｏ3等がよく、これらの中でも一価の銅を含む化合物半導体がよい。好適な一価の銅を含む化合物半導体としては、ＣｕＩ，ＣｕＩｎＳｅ2，Ｃｕ2Ｏ，ＣｕＳＣＮ，ＣｕＳ，ＣｕＩｎＳ2，ＣｕＡｌＳｅ2等がよく、これらの中ではＣｕＩ，ＣｕＳＣＮがよく、ＣｕＩが製造しやすく最も好ましい。
【００９８】
第２導電型輸送体１４が電解質から成る場合、電解質溶液としては、第４級アンモニウム塩やＬｉ塩等を用いる。電解質溶液の組成としては、例えば、炭酸エチレン，炭酸プロピレン，ジメチルスルホキシド，アセトニトリル，イオン性液体，γ−ブチロラクトン，メトキシプロピオニトリル等の有機溶媒に、ヨウ化テトラプロピルアンモニウム，ヨウ化リチウム，ヨウ素等を混合し調製したものを用いることができる。
【００９９】
第２導電型輸送体１４がゲル電解質から成る場合、ゲル電解質は、大別して化学ゲルと物理ゲルに分けられる。化学ゲルは、架橋反応等により化学結合でゲルを形成しているものであり、物理ゲルは、物理的な相互作用により室温付近でゲル化しているものである。具体的なゲル電解質としては、アセトニトリル，エチレンカーボネート，プロピレンカーボネートまたはそれらの混合物に対し、ポリエチレンオキサイド，ポリアクリロニトリル，ポリフッ化ビニリデン，ポリビニルアルコール，ポリアクリル酸，ポリアクリルアミド等のホストポリマーを混入して重合させたゲル電解質が好ましい。
【０１００】
なお、第２導電型輸送体１４としてゲル電解質や固体電解質を使用する場合、低粘度の前駆体を第１導電型輸送体１２に含有させ、加熱、紫外線照射、電子線照射等の手段で二次元、三次元の架橋反応をおこさせることによって、ゲル化または固体化することができる。
【０１０１】
イオン伝導性の固体電解質としては、ポリエチレンオキサイド，ポリエチレンオキサイドもしくはポリエチレン等の高分子鎖に、スルホンイミダゾリウム塩，テトラシアノキノジメタン塩，ジシアノキノジイミン塩等の塩をもつ固体電解質が好ましい。ヨウ化物の溶融塩としては、イミダゾリウム塩，第４級アンモニウム塩，イソオキサゾリジニウム塩，イソチアゾリジニウム塩，ピラゾリジウム塩，ピロリジニウム塩，ピリジニウム塩等のヨウ化物を用いることができる。
【０１０２】
上述のヨウ化物の溶融塩としては、例えば、１，１−ジメチルイミダゾリウムアイオダイド、１，メチル−３−エチルイミダゾリウムアイオダイド、１−メチル−３−ペンチルイミダゾリウムアイオダイド、１−メチル−３−イソペンチルイミダゾリウムアイオダイド、１−メチル−３−ヘキシルイミダゾリウムアイオダイド、１−メチル−３−エチルイミダゾリウムアイオダイド、１，２−ジメチル−３−プロピルイミダゾールアイオダイド、１−エチル−３−イソプロピルイミダゾリウムアイオダイド、ピロリジニウムアイオダイド等を挙げることができる。
【０１０３】
有機正孔輸送剤としては、トリフェニルジアミン（ＴＰＤ１，ＴＰＤ２，ＴＰＤ３），チオフェン誘導体とそのポリマー，ペンタセン等のポリアセン，ルブレン，、フタロシアニン誘導体，金属フタロシアニン，ＯＭｅＴＡＤ（２，２’，７，７’−テトラキス（Ｎ，Ｎジ−Ｐ−メトキシフェニルアミンス）９，９’−ピロバイフルオレン）等が挙げられる。
【０１０４】
＜触媒層＞
触媒層１５は、第２導電型輸送体１４と非単結晶質光電変換層１６との電荷の授受を容易にするための層であり、その材料は、例えば、真空蒸着法、スパッタリング法、塗布した錯体を熱分解する熱分解法等で形成したＰｔ，Ｐｄ等の白金族元素、白金族元素の合金、アルミニウム、銀等がよい。また、スピンコート法等で成膜したポリエチレンジオキシチオフェン（ＰＥＤＯＴ；ポリスチレンスルホナートなどをドーピングしてもよい）、電着法で成膜したポリビニルカルバゾール等の有機半導体材料、あるいはカーボン，導電性高分子等が用いられる。また、これらを積層したものを用いることもできる。
【０１０５】
＜非単結晶質光電変換層＞
非単結晶質光電変換層１６としては、プラズマＣＶＤ法によって連続堆積したｐｉｎ接合の水素化アモルファスシリコン系半導体層がよい。触媒層１５側にｐ型半導体層を設けたｐｉｎ接合とするが、逆接合であるｎｉｐ接合でも構わない。
【０１０６】
ここで、非単結晶質光電変換層１６を構成する、第１導電型シリコン系半導体層１６ａと第２導電型シリコン系半導体層１６ｃは、それぞれｎ型半導体層とｐ型半導体層、もしくはｐ型半導体層とｎ型半導体層であり、結晶質は非晶質等である。また、真性非晶質シリコン系半導体層１６ｂはｉ型半導体層である。
【０１０７】
ｉ型半導体層が非晶質である場合、ｐ型半導体層とｎ型半導体層は少なくとも一方が、微結晶を有するもの、または水素化アモルファスシリコン合金系の層でも構わない。例えば、光入射側のｐ型半導体層は、水素化アモルファスシリコンカーバイドから成るものが、透光性を高めることができ、光の損失が少ないため、より好ましい。
【０１０８】
非単結晶質光電変換層１６を形成する他の堆積法としては、触媒ＣＶＤ法等でもよい。プラズマＣＶＤ法と触媒ＣＶＤ法を組み合わせると、水素含有量を増加させることができ、非単結晶質光電変換層１６の光劣化が抑制できて信頼性が高まる。
【０１０９】
また、これらのシリコン系半導体層１６ａ，１６ｂ，１６ｃは、化学気相成長法によりそれぞれの製膜条件で連続堆積できるので好適である。より詳しく説明すると、例えば、第２導電型シリコン系半導体層１６ｃがｐ型ａ−Ｓｉ：Ｈ（Ｈドープアモルファスシリコン）層であり、成膜する場合、原料ガスとしてＳｉＨ4ガス，Ｈ2ガス，Ｂ2Ｈ6ガス（Ｈ2で５００ｐｐｍに希釈したもの）を用い、これらのガスの流量をそれぞれ最適化する。また、ｐ型ａ−Ｓｉ：Ｈ層の厚みは５０Å〜２００Åの範囲がよく、より好適には８０Å〜１２０Åがよい。５０Åより薄いと、内部電界が形成できず、２００Åより厚いと、光損失が増える。
【０１１０】
また、例えば、真性非晶質シリコン系半導体層１６ｂがｉ型ａ−Ｓｉ：Ｈ層であり、成膜する場合、原料ガスとしてＳｉＨ4ガス，Ｈ2ガスを用い、これらのガスの流量を最適化する。ｉ型ａ−Ｓｉ：Ｈ層の厚みは５００Å〜５０００Å（０．０５μｍ〜０．５μｍ）の範囲がよく、より好適には１５００Å〜２５００Å（０．１５μｍ〜０．２５μｍ）がよい。５００Åより薄いと、充分な光電流が得られず、５０００Åより厚いと、後側の色素増感型光電変換体３に光を透過させることができない。
【０１１１】
また、例えば、第１導電型シリコン系半導体層１６ａがｎ型ａ−Ｓｉ：Ｈ層であり、成膜する場合、原料ガスとしてＳｉＨ4ガス，Ｈ2ガス，ＰＨ3ガス（Ｈ2で１０００ｐｐｍに希釈したもの）を用い、これらのガスの流量をそれぞれ最適化する。ｎ型ａ−Ｓｉ：Ｈ層の厚みは５０Å〜２００Åの範囲がよく、より好適には８０Å〜１２０Åがよい。５０Åより薄いと、内部電界が形成できず、２００Åより厚いと、光損失が増える。
【０１１２】
シリコン系半導体層１６ａ，１６ｂ，１６ｃを形成する際の導電性基板１１の温度は、何れの層の場合にも１５０℃〜３００℃の範囲がよく、より好適には１８０℃〜２４０℃がよい。１５０℃より低くても、また３００℃よりも高くても、好適な光半導体は得られない。
【０１１３】
非単結晶質光電変換層１６の厚みは３５０ｎｍ（０．３５μｍ）以下であることが好ましい。この場合、非単結晶質光電変換層１６の光透過率が向上し、その結果積層型光電変換装置１の光電変換効率が向上する。
【０１１４】
また、非晶質Ｓｉ薄膜等から成る非単結晶質光電変換層１６は、表面に光閉じ込め効果を有する凹凸構造が形成された一般にヘーズ基板と呼ばれる、透明導電層１７が形成された透光性被覆体１８の表面に形成されるが、ヘーズ基板に形成された非晶質Ｓｉ薄膜は微細な貫通孔等が形成され易い。そのため、電荷が貫通孔を通じて透明導電層１７に短絡し、曲線因子（ＦＦ：Fill Factor）特性が大幅に低下し、開放電圧Ｖoc、さらには短絡電流Ｉscが低下する。それに対して、本実施の形態においては、非単結晶質光電変換層１６上に、触媒層１５、または第二の触媒層２２及び中間層２１並びに第一の触媒層１５が形成されているため、非単結晶質光電変換層１６の厚みが３５０ｎｍ以下と薄くても、非単結晶質光電変換層１６における電荷の短絡を大幅に抑制できる。従って、非単結晶光電変換層の曲線因子（ＦＦ：Fill Factor）特性が低下せずに、非単結晶光電変換層の透過率を向上させることができる。また、非単結晶光電変換層の曲線因子は、その薄膜化により向上する。その結果、積層型光電変換装置の最大出力における電流密度が大きくなり、高い光電変換効率が得られる。
【０１１５】
凹凸構造が形成されたヘーズ基板は、０．０１μｍ〜０．５μｍ程度の算術平均粗さの凹凸構造を有するものである。
【０１１６】
また、非単結晶質光電変換層１６の厚みは３５０ｎｍ以下においても高い光電変換効率が得られるが、その光電変換効率は使用する色素１３によっても変化する場合がある。その理由は、光電変換効率は色素１３が発電できる電流密度と非単結晶質光電変換層１６の発電できる電流密度とがマッチングしたときに最大となるからである。どちらか一方が光を電流に過剰に変換したとしても、過剰な電流は全て損失となり、積層型光電変換装置１の変換効率は低下してしまう。そのため、非単結晶質光電変換層１６が同じ厚みで、同じ透過スペクトルを持つ場合であっても、色素１３の吸収スペクトルによっては、色素１３が発電する電流密度は非単結晶質光電変換層１６の発電する電流密度よりも大きくなる場合も、小さくなる場合もある。例えば、色素１３がブラックダイ（ソラロニクス（SOLARONIX）社製）から成る場合、非単結晶質光電変換層１６の厚みは１５０〜２５０ｎｍ程度がよい。この厚み範囲内であれば、最も高い光電変換効率が得られる。
【０１１７】
表面に光閉じ込め効果を有する凹凸構造が形成されたヘーズ基板上に、厚みを３５０ｎｍ以下と薄くした非単結晶質光電変換層１６が形成され、非単結晶質光電変換層１６上に、触媒層１５、または第二の触媒層２２及び中間層２１が形成されている構成を含む薄膜光電変換体２は、色素増感型光電変換体３を、結晶質シリコン層等を含む結晶質光電変換体、有機半導体層を含む有機系光電変換体、またはＣＩＧＳ層等の無機化合物系光電変換体に代替した積層型光電変換装置にも適用できる。
【０１１８】
＜透明導電層＞
透明導電層１７としては、低温成長のスパッタリング法や低温スプレー熱分解法で形成したスズドープ酸化インジウム層（ＩＴＯ層）や不純物ドープの酸化インジウム層（Ｉｎ2Ｏ3層）等がよい。他には、溶液成長法で形成した不純物ドープの酸化亜鉛層（ＺｎＯ層）等がよく、また、ＩＴＯ層、Ｉｎ2Ｏ3層、ＺｎＯ層を積層して用いてもよい。
【０１１９】
また、熱ＣＶＤ法で形成したフッ素ドープの二酸化スズ層（ＳｎＯ2：Ｆ層）等を用いてもよい。他には、不純物ドープの酸化インジウム層（Ｉｎ2Ｏ3層）等が使える。
【０１２０】
他の成膜法として、真空蒸着法，イオンプレーティング法，ディップコート法，ゾル・ゲル法等がある。これらの成膜法によって入射光の波長オーダーの大きさの表面凹凸を形成すると、光閉じ込め効果があってよい。
【０１２１】
また、透明導電層１７として、真空蒸着法やスパッタリング法等で形成したＡｕ，Ｐｄ，Ａｌ等から成る、光が透過可能な薄い金属層でもよい。
【０１２２】
＜透光性被覆体＞
透光性被覆体１８の材料としては、フッ素樹脂，シリコーンポリエステル樹脂，高耐候性ポリエステル樹脂，ポリ塩化ビニル樹脂等がよく、または金属屋根等に塗布して形成される、アクリル，ウレタン，シリコーン，シランカップリング剤，あるいはこれらの混合物等の樹脂が耐候性に優れ特によい。他の材料として、ＰＥＴ（ポリエチレンテレフタレート），ＰＥＮ（ポリエチレンナフタレート），ポリイミド，ポリカーボネート等の樹脂シートや白板ガラス，ソーダガラス，硼珪酸ガラス，セラミックス等の無機質シート、有機無機ハイブリッドシート等がよい。
【０１２３】
透光性被覆体１８の厚みは０．１μｍ〜６ｍｍ、好ましくは１μｍ〜４ｍｍがよい。また、防眩性，遮熱性，耐熱性，低汚染性，抗菌性，防かび性，意匠性，高加工性，耐疵付き・耐摩耗性，滑雪性，帯電防止性，遠赤外線放射性，耐酸性，耐食性，環境対応性等を透光性被覆体１８に付与することにより、信頼性や商品性をより高めることができる。
【０１２４】
また、図２の構成の場合、透光性被覆体１８として、充分な機械的強度を有する厚みがあり支持体として使用できれば、予め薄膜光電変換体２を形成しておいても構わない。この場合、透光性被覆体１８の厚みは０．０５ｍｍ〜２ｍｍがよく、より好ましくは０．１ｍｍ〜１ｍｍがよい。
【０１２５】
また、透光性被覆体１８の光入射側の表面は平坦なものでよいが、入射光の波長オーダーの凹凸を有する表面であることがよく、その場合光閉じ込め効果がある。
【０１２６】
＜下地層＞
下地層は図示していないが、図１の構成では、導電性基板１１と多孔質の第１導電型輸送体１２との間に、下地層としての第１導電型輸送体の薄い（厚み０．０５μｍ〜２μｍ）緻密層を挿入すると、逆電流が流れなくなるのでよい。
【０１２７】
また、図２の構成では、触媒層１５と多孔質の第１導電型輸送体１２との間に、第１導電型輸送体の薄い（厚み０．０５μｍ〜２μｍ）緻密層を挿入すると、逆電流が流れなくなるのでよい。
【０１２８】
また、実施の形態の他例の積層型光電変換装置の断面図を図３に示す。なお、図中の矢印は積層型光電変換装置に入射する光を示す。図３の積層型光電変換装置１ａは、導電性基板１１上に、電解質１４を含む色素増感型光電変換体３と、過電圧を下げる第一の触媒層１５と、透明性を有し、シート抵抗が１０3Ω／□以上である中間層２１と、過電圧を下げる第二の触媒層２２と、非晶質の半導体から成るとともに光透過性を有する薄膜光電変換体２とが順次積層されている構成である。
【０１２９】
過電圧を下げる第一の触媒層１５は、第２導電型輸送体（電解質）１４と中間層２１との電荷の授受を容易にするための層であり、第２導電型輸送体（電解質）１４と中間層２１とのオーミック接合を確保するための層である。なお、過電圧とは、積層型光電変換装置１ａを動作させるために最初に印加する大きな電圧のことをいう。
【０１３０】
色素増感型光電変換体３は好ましくは、薄膜光電変換体２より長波長側にピーク感度を有し、薄膜光電変換体２を透過した光を吸収する。
【０１３１】
色素増感型光電変換体３は、例えば、導電性基板１１上に形成された多孔質の第１導電型（ｎ型）輸送体１２、多孔質の第１導電型輸送体１２の孔を埋めるように形成した浸透性の第２導電型（ｐ型）輸送体１４および第一の触媒層１５から成るとともに、両輸送体の界面に色素１３を配した構成である。
【０１３２】
薄膜光電変換体２は、例えば、非単結晶質光電変換層１６、透明導電層１７及び透光性被覆体１８から成る。非単結晶質光電変換層１６としては、非単結晶質シリコン系の薄膜ｐｉｎ接合層でもよく、ＣＩＧＳ（ＣｕＩｎＧａＳｅ）などの化合物半導体系の薄膜接合層でもよい。また、これらの接合層は、ｐｉｎ接合型、ｐｎ接合型、ショットキー接合型、ヘテロ接合型などの内部電界を生じるものがよい。
【０１３３】
薄膜光電変換体２が非単結晶質シリコン系のものから成る場合、非晶質（アモルファス）シリコン系、ナノサイズ結晶を含むアモルファスシリコン系、微結晶シリコン系から成るものなどがよく、特に短波長感度を有するアモルファスシリコン系、光劣化が抑制されるナノサイズ結晶を含むアモルファスシリコン系がよい。ここで、アモルファスシリコン系とは、アモルファスシリコンカーバイト，アモルファスシリコンナイトライドなどの合金系を含む。
【０１３４】
中間層２１は高抵抗でシート抵抗が１０3Ω／□以上である中間層２１と、過電圧を下げる第二の触媒層２２から成る。第二の触媒層２２は、非単結晶質光電変換層１６と中間層２１との電荷の授受を容易にするための層であり、非単結晶質光電変換層１６と中間層２１とのオーミック接合を確保するための層である。
【０１３５】
本実施の形態の積層型光電変換装置１ａは、薄膜光電変換体２の第１の出力電流と、色素増感型光電変換体３の第２の出力電流とが同じになるように、両光電変換体の性能を合わせるのがよい。この場合、薄膜光電変換体２と色素増感型光電変換体３との界面から外部に出力電流を取り出す必要がなく、集積化のための電極配線構造が簡易化される。両光電変換体の出力電流を合わせるには、それぞれの膜みや感度などを調整すればよい。
【０１３６】
さらに、実施の形態の他例の積層型光電変換装置として、透光性基板上に、非晶質の半導体から成るとともに光透過性を有する薄膜光電変換体２と、過電圧を下げる第二の触媒層２２と、透明性を有し、シート抵抗が１０3Ω／□以上である中間層２１と、過電圧を下げる第一の触媒層１５と、電解質１４を含む色素増感型光電変換体３とが順次積層されている構成を採り得る（図示せず）。この場合、図３に示す積層型光電変換装置１ａと異なり、導電性基板１１の代わりに透光性基板を用いるため、基板上に積層する各層の積層順が逆になる。
【０１３７】
＜中間層＞
中間層２１は、図３の構成の場合、Ｉｎ２Ｏ３，ＳｎＯ２，ＺｎＯ，ＩＴＯ（ＳｂドープＩｎ２Ｏ３），ＺｎＯ：Ｂ（ＢドープＺｎＯ），ＺｎＯ：Ｇａ（ＧａドープＺｎＯ），ＺｎＯ：Ａｌ（ＡｌドープＺｎＯ），ＳｎＯ２：Ｆ（ＦドープＳｎＯ２），ＳｎＯ２：Ｓｂ（ＳｂドープＳｎＯ２），ＴｉＯ2：Ｎｂ（ＮｂドープＴｉＯ2）等から成る透明導電層、ＴｉＯ2から成る半導体層がよい。特に、ＴｉＯ2：Ｎｂは、耐薬品性などの化学的特性の点、さらには高屈折率であるために薄膜化でき、好ましい。
【０１３８】
これらの層は、真空蒸着法、イオンプレーティング法、スパッタリング法、電解析出法等で形成する。他にスピンコート法等で形成したポリエチレンジオキシチオフェン（ＰＥＤＯＴ；ポリスチレンスルホナートなどをドーピングしてもよい）層、電着法で形成したポリビニルカルバゾール等の有機半導体層が用いられる。
【０１３９】
中間層２１の厚みは０．００１μｍ〜１μｍがよく、より好ましくは０．０１μｍ〜０．２μｍがよい。０．００１μｍ未満では、中間層２１が層を成さずに島状部が分布した形態となり易い。１μｍを超えると、中間層２１の光の吸収や電気抵抗値が増大し易くなる。
【０１４０】
また、中間層２１の厚みは、薄膜型光電変換体２の透過率からも好ましい値が存在する。薄膜型光電変換体２における中間層２１と接する部位の材料の屈折率、及び色素増感型光電変換体３における中間層２１に接する部位の材料の屈折率から、中間層２１による透過率向上の効果が最適となる中間層２１の厚みが求められる。具体的には、薄膜型光電変換体２としてアモルファスシリコンからなる光電変換体、色素増感型光電変換体３の電解液にアセトニトリル溶媒を用い、中間層２１にＩｎ２Ｏ３：Ｓｎ層を用いた場合、中間層２１の好適な厚みは０．０７〜０．０８μｍである。
【０１４１】
＜第二の触媒層＞
第二の触媒層２２は、第２導電型輸送体１４と非単結晶質光電変換層１６との電荷の授受を容易にするための層であり、その材料は例えば、真空蒸着法、スパッタリング法、または塗布した錯体を熱分解する熱分解法等によって形成したＰｔ，Ｐｄ等の白金族元素、白金族元素の合金、アルミニウム、銀等がよい。また、スピンコート法等によって形成したポリエチレンジオキシチオフェン（ＰＥＤＯＴ；ポリスチレンスルホナートなどをドーピングしてもよい）、電着法で形成したポリビニルカルバゾール等の有機半導体、あるいはカーボン，導電性高分子等がよい。また、これらを積層したものを用いることもできる。
【０１４２】
また、本実施の形態の積層型光電変換装置の他の例においては、導電性基板１１上に、第一の光電変換体と、過電圧を下げる第一の触媒層１５と、透明性を有し、シート抵抗が１０3Ω／□以上である中間層２１と、過電圧を下げる第二の触媒層２２と、非晶質の半導体から成るとともに光透過性を有する薄膜光電変換体２から成る第二の光電変換体とが順次積層されている。
【０１４３】
この構成において、第一の光電変換体として、例えば、結晶質シリコン層等を含む結晶質光電変換体、有機半導体層を含む有機系光電変換体、またはＣＩＧＳ層等の無機化合物系光電変換体を用いることができる。
【０１４４】
また、本実施の形態の積層型光電変換装置の他の例においては、透光性基板上に、非晶質の半導体から成るとともに光透過性を有する薄膜光電変換体２から成る第二の光電変換体と、過電圧を下げる第二の触媒層２２と、透明性を有し、シート抵抗が１０3Ω／□以上である中間層２１と、過電圧を下げる第一の触媒層１５と、第一の光電変換体とが順次積層されている。
【０１４５】
この構成において、第一の光電変換体として、例えば、結晶質シリコン層等を含む結晶質光電変換体、有機半導体層を含む有機系光電変換体、またはＣＩＧＳ層等の無機化合物系光電変換体を用いることができる。
【０１４６】
結晶質シリコン層を含む結晶質光電変換体は、ＣＶＤ法等を用いて成膜した微結晶シリコン光電変換体、多結晶シリコン光電変換体、単結晶シリコン光電変換体である。これらの結晶質シリコン層を含む結晶質光電変換体は、それぞれｐ層、ｉ層、ｎ層を含んでいてもよく、ｐ層、ｎ層のみから成ってもよい。
【０１４７】
微結晶シリコン光電変換体は、第１導電型微結晶シリコン層（厚さが１ｎｍ乃至３０ｎｍに設定され、より好ましくは１ｎｍ以上１０ｎｍ未満に設定される）を含む。これに積層して、光電変換層としての結晶質を含むシリコン系薄膜を形成する。光電変換層として用いられるシリコン系薄膜は、ノンドープのｉ型多結晶シリコン薄膜、体積結晶化分率８０％以上のｉ型微結晶シリコン薄膜、あるいは微量の不純物を含む弱ｐ型または弱ｎ型で光電変換機能を十分に備えている結晶質シリコン系薄膜が使用され得る。
【０１４８】
光電変換層はこれらに限定されず、合金材料であるシリコンカーバイド，シリコンゲルマニウム等から成るものを用いてもよい。光電変換層の厚みは０．５μｍ〜２０μｍに設定され、これは結晶質を含むシリコン系薄膜光電変換層として必要かつ十分な厚さである。光電変換層は５５０℃以下という低温で形成されるので、結晶粒界や粒内における欠陥を終端または不活性化させる水素原子を多く含み、その水素含有量は０．１原子％〜３０原子％である。
【０１４９】
光電変換層上には、第２導電型シリコン系薄膜が積層される。この第２導電型シリコン系薄膜としては、たとえば導電型を決定する不純物元素であるＢ（ホウ素）が０．０１原子％以上ドープされたｐ型シリコン薄膜、またはリンが０．０１原子％以上ドープされたｎ型シリコン薄膜などが用いられ得る。しかし、第２導電型シリコン系薄膜についてのこれらの条件は限定的なものではなく、不純物原子としては、たとえばｐ型シリコンにおいてはアルミニウム等でもよい。また、第２導電型シリコン系薄膜の代わりに、シリコンカーバイド，シリコンゲルマニウム等の合金材料から成る膜を用いてもよい。なお、第２導電型シリコン系薄膜は、多結晶、微結晶、非晶質のいずれでもよく、その厚みは好ましくは３ｎｍ〜１００ｎｍに設定され、より好ましくは５ｎｍ〜５０ｎｍに設定される。
【０１５０】
多結晶シリコン光電変換体は、第１導電型多結晶シリコン層の表面に第２導電型多結晶シリコン層を積層した構成であり、光入射側の面に光の反射を抑えるための凹凸が形成されているとよい。
【０１５１】
単結晶シリコン光電変換体は、第１導電型単結晶シリコン層の表面に第２導電型単結晶シリコン層が積層された構成であり、光入射側の面に光の反射を抑えるための凹凸が形成されているとよい。また、表面準位による再結合を抑制するための酸化シリコン層を最表面に有していると、開放端電圧Ｖoc、短絡電流密度Ｊscが向上し、好適である。
【０１５２】
有機半導体層を含む有機系光電変換体は、有機系半導体を用いた光電変換体であり、ｐｉｎ接合型、ｐｎ接合型、バルクヘテロ型、超格子型等の内部電界を生じるものであればよい。
【０１５３】
有機系光電変換体を構成する有機半導体の材料としては、フタロシアニン，亜鉛フタロシアニン，銅フタロシアニン，チタニルフタロシアニン，バナジルフタロシアニン，ヘキサデカフルオロ亜鉛フタロシアニン，塩化フタロシアニンなどのフタロシアニン系半導体、Ｃ６０，Ｃ７０，酸化フラーレン，フェニルＣ６１ブチルアシッドメチルエステル（ＰＣＢＭ），フェニルＣ８５ブチルアシッドメチルエステル（［８４］ＰＣＢＭ），フラーレン誘導体などのフラーレン系半導体、テトラメチルポルフィリンなどのポルフィリン系半導体、バクテリオクロロフィル類、クロロフィル類、ペンタセン，テトラセンなどのポリアセン系半導体、ポリ−３−ヘキシルチオフェンなどのチオフェン系半導体、ナフタレン系半導体，ピロール系半導体，ベンゾキノン，ナフトキノンなどのキノン系半導体、テトラシアノキノジメタン（ＴＣＮＱ），テトラフルオロテトラシアノキノジメタンなどのＴＣＮＱ系半導体、ペリレン、ペリレンテトラカルボン酸などのペリレン系半導体がよく、それぞれ非晶質、多結晶相、単結晶相として用いることができる。
【０１５４】
これらの有機半導体に、官能基によって電子吸引性、電子供与性、安定性などを付与した誘導体及び重合体も用いられる。また、これらの有機半導体にドーピングしたもの、電荷移動錯体としたものを用いることもできる。例えば、ｐ型ドーパントとしてテトラシアノキノジメタンを、ｎ型ドーパントとしてＭｇまたはテトラフルオロテトラシアノキノジメタン（Ｆ４−ＴＣＮＱ）を、ドーピングした金属フタロシアニンなどを用いることができる。また、ＴＣＮＱにテトラチアフバレン（ＴＴＦ）を配位させた電荷移動錯体などを用いることもできる。このようにドーピングすることで、導電性を高めて移動度を向上させ、膜厚を厚く成膜できる。また、ドーピングによって伝導帯、荷電子帯の準位を制御し、有機系光電変換層の開放端電圧を増加させることができる。
【０１５５】
また、有機半導体との電荷分離性が良好であれば、有機系光電変換層を構成する半導体は、カルコパイライト系化合物半導体、シリコン系半導体、酸化亜鉛などの２−６族半導体、窒化インジウムなどの３−５族半導体などと混合してもよい。特にカルコパイライト系化合物半導体は、長波長感度があり、好適である。このような有機系半導体と無機系半導体を用いる方法として、有機系光電変換層にカルコパイライト系化合物半導体の微粒子を混入させて半導体色素として用いる方法、表面が平坦面もしくは凹凸形状とされたｎ型酸化亜鉛半導体にｐ型半導体であるＰ３ＨＴ（ポリ−３−ヘキシルチオフェン）をコートしてｐｎ界面を形成させる方法、ｎ型酸化亜鉛半導体にバルクヘテロ層（Ｐ３ＨＴとＰＣＢＭの混合膜）をコートし、ｐｎ界面の形成と同時にホールブロック層としての機能を発現させる方法などがよい。
【０１５６】
ホールブロック層は、電子と正孔が拡散し、金属電極中で再結合することを抑制する層であり、正孔の移動を抑え、電子を透過させる。ホールブロック層の挿入により、短絡電流密度Ｊscの向上、開放端電圧Ｖocの向上、曲線因子ＦＦの向上の効果がある。
【０１５７】
他に、上述のようにホールブロック層としての機能を発現する材料として、ＴｉＯx，ＮｂＯx，ＺｒＯx，ＴａＯx，ＷＯxなどの無機金属酸化物層が挙げられる。この無機金属酸化物層は、一部アモルファス構造を含むことによってカバレッジが良くなり、耐湿性などが向上することから、信頼性が向上する。有機半導体は、真空蒸着法、スピンコート法、ディップコート法、キャスト法、印刷法、インクジェット法、物理気相堆積法などによって形成される。
【０１５８】
無機化合物系光電変換体は、いわゆるＣＩＧＳなどの化合物半導体を用いたものであり、第１導電型半導体であり、かつ光吸収層として使用される多元化合物半導体薄膜、特にＣｕ−III−VI2族カルコパイライト構造の半導体薄膜と、溶液から化学的に成長した透明で高抵抗を有する金属硫化物化合物半導体薄膜とが積層されて成る。さらに、金属硫化物化合物半導体薄膜上に、第２導電型を有し窓層として供される禁制帯幅が広くかつ透明で導電性を有する金属酸化物半導体薄膜を形成すると、電荷分離及び導電性の点で好適である。
【実施例１】
【０１５９】
以下、本実施の形態の積層型光電変換装置の実施例について説明する。
【０１６０】
透光性被覆体としての、透明導電膜（ＳｎＯ2：Ｆ膜（ＦＴＯ膜）、シート抵抗１０Ω／□）付きガラス基板（サイズ１ｃｍ×２ｃｍ）上に、まずプラズマＣＶＤ装置を用いて、第２導電型シリコン系半導体層としてのｐ型ａ−Ｓｉ：Ｈ層、真性非晶質シリコン系半導体層としてのｉ型ａ−Ｓｉ：Ｈ層、第１導電型シリコン系半導体層としてのｎ型ａ−Ｓｉ：Ｈ層を、順次連続して真空中で堆積させた。
【０１６１】
ｐ型ａ−Ｓｉ：Ｈ層を形成するための原料ガスとして、ＳｉＨ4ガス，Ｂ2Ｈ6ガス（Ｈ2で希釈したもの）を用い、これらのガスの流量をそれぞれ２．７ｓｃｃｍ，９ｓｃｃｍとし、１００Å（０．０１０μｍ）の厚みで堆積させた。
【０１６２】
次に、ｉ型ａ−Ｓｉ：Ｈ層を形成するための原料ガスとして、ＳｉＨ4ガス，Ｈ2ガスを用い、これらのガスの流量をそれぞれ５ｓｃｃｍ，２０ｓｃｃｍとし、１５００Åの厚みで堆積させた。
【０１６３】
次に、ｎ型ａ−Ｓｉ：Ｈ層を形成するための原料ガスとして、ＳｉＨ4ガス，Ｈ2ガス，ＰＨ3ガス（Ｈ2で希釈したもの）を用い、これらのガスの流量をそれぞれ２．７ｓｃｃｍ，３７ｓｃｃｍ，２．８ｓｃｃｍとして、２００Åの厚みで堆積させた。
【０１６４】
なお、ガラス基板の温度は、ｐ型ａ−Ｓｉ：Ｈ層、ｉ型ａ−Ｓｉ：Ｈ層、ｎ型ａ−Ｓｉ：Ｈ層のいずれの形成の場合にも２００℃とした。
【０１６５】
次に、スパッタリング装置を用いて、ｎ型ａ−Ｓｉ：Ｈ層上に、触媒層としてのＰｔ層を厚み０．０１μｍとなるよう堆積した。このとき、Ｐｔ層は薄いため高抵抗となっており、シート抵抗が測定できなかった。
【０１６６】
次に、導電性基板（導電性シート）として透明導電膜（ＳｎＯ2：Ｆ（ＦＴＯ膜）、シート抵抗１０Ω／□）付きガラス基板（サイズ１ｃｍ×２ｃｍ）上に、多孔質の二酸化チタン層を形成した。第１導電型輸送体（電子輸送体）である二酸化チタン層は以下のようにして形成した。まず、ＴｉＯ2のアナターゼ粉末にアセチルアセトンを添加した後、脱イオン水とともに混練し、界面活性剤で安定化させた二酸化チタンのペーストを作製した。次に、作製したペーストをドクターブレード法によって、透明導電膜上に、一定の速度で塗布し、大気中において４５０℃で２０分焼成し、多孔質の二酸化チタン層を形成した。
【０１６７】
次に、色素としてブラックダイ色素（ソラロニクス社製）を用い、色素を溶解させるために用いる溶媒としてアセトニトリルとｔ−ブタノール（容積比で１：１）を用い、二酸化チタン層を形成した導電性基板を、色素を溶解した溶液に浸漬して、色素を二酸化チタン層に担持させた。浸漬した時間は２４時間、そのときの導電性基板の温度は２４℃であった。
【０１６８】
次に、透明導電膜、ｐ型ａ−Ｓｉ：Ｈ層、ｉ型ａ−Ｓｉ：Ｈ層、ｎ型ａ−Ｓｉ：Ｈ層、触媒層を積層した、上記のＦＴＯ膜付ガラス基板と、色素を担持させた多孔質の二酸化チタン層が形成されたＦＴＯ膜付ガラス基板とを、二酸化チタン層に下記の液体電解質を含有させて軽く貼り合わせ、積層型光電変換装置を作製した。正孔輸送体（電解質）として、液体電解質である沃素（Ｉ2）と沃化リチウム（ＬｉＩ）にアセトニトリル溶液とターシャルブチルピリジン（ＴＢＰ）を加えて調製したものを用いた。この積層型光電変換装置について、光電変換効率等の特性を評価した。
【０１６９】
得られた積層型光電変換装置は、ＡＭ１．５下、１００ｍＷ／ｃｍ2で比較的高い短絡電流密度８．４４ｍＡ／ｃｍ2、高い開放端電圧（１．４８９Ｖ）を示した。光電変換効率は７．４５％であった。
【０１７０】
以上のように、実施例１においては、本実施の形態の積層型光電変換装置が容易に作製でき、しかも高い光電変換効率を実現することができた。また、積層型光電変換装置の電圧非印加時のリーク電流特性は良好であり、暗所にて−１．６Ｖ時の電流密度は０．０６４ｍＡ／ｃｍ2であった。
【実施例２】
【０１７１】
透光性被覆体としての、透明導電膜（ＳｎＯ2：Ｆ（ＦＴＯ膜）、シート抵抗１０Ω／□）付きガラス基板（サイズ１ｃｍ×２ｃｍ）上に、まずプラズマＣＶＤ装置を用いて、第２導電型シリコン系半導体層としてのｐ型ａ−Ｓｉ：Ｈ層、真性非晶質シリコン系半導体層としてのｉ型ａ−Ｓｉ：Ｈ層、第１導電型シリコン系半導体層としてのｎ型ａ−Ｓｉ：Ｈ層を、順次連続して真空中で堆積させた。
【０１７２】
ｐ型ａ−Ｓｉ：Ｈ層を形成するための原料ガスとして、ＳｉＨ4ガス，Ｂ2Ｈ6ガス（Ｈ2で希釈したもの）を用い、これらのガスの流量をそれぞれ２．７ｓｃｃｍ，１８ｓｃｃｍとし、１００Å（０．０１０μｍ）の厚みで堆積させた。
【０１７３】
次に、ｉ型ａ−Ｓｉ：Ｈ層を形成するための原料ガスとして、ＳｉＨ4ガス，Ｈ2ガスを用い、これらのガスの流量をそれぞれ５ｓｃｃｍ，２０ｓｃｃｍとし、膜厚で５００Åの厚みで堆積させた。
【０１７４】
次に、ｎ型ａ−Ｓｉ：Ｈ層を形成するための原料ガスとして、ＳｉＨ4ガス，Ｈ2ガス，ＰＨ3ガス（Ｈ2で希釈したもの）を用い、これらのガスの流量をそれぞれ３ｓｃｃｍ，３０ｓｃｃｍ，６ｓｃｃｍとして、２００Åの厚みで堆積させた。
【０１７５】
なお、ガラス基板の温度は、ｐ型ａ−Ｓｉ：Ｈ層、ｉ型ａ−Ｓｉ：Ｈ層、ｎ型ａ−Ｓｉ：Ｈ層のいずれの形成の場合にも２００℃とした。
【０１７６】
次に、スパッタリング装置を用いて、ｎ型ａ−Ｓｉ：Ｈ層上に、触媒層としてのＰｔ層を厚み０．０１μｍとなるよう堆積した。このとき、Ｐｔ層は薄いため高抵抗となっており、シート抵抗が測定できなかった。
【０１７７】
次に、導電性基板（導電性シート）として透明導電膜（ＳｎＯ2：Ｆ（ＦＴＯ膜）、シート抵抗１０Ω／□）付きガラス基板（サイズ１ｃｍ×２ｃｍ）上に、多孔質の二酸化チタン層を形成した。第１導電型輸送体（電子輸送体）である二酸化チタン層は以下のようにして形成した。まず、ＴｉＯ2のアナターゼ粉末にアセチルアセトンを添加した後、脱イオン水とともに混練し、界面活性剤で安定化させた二酸化チタンのペーストを作製した。作製したペーストをドクターブレード法によって、透明導電膜上に、一定の速度で塗布し、大気中において４５０℃で２０分焼成し、多孔質の二酸化チタン層を形成した。
【０１７８】
次に、色素としてブラックダイ色素（ソラロニクス社製）を用い、色素を溶解させるために用いる溶媒としてエタノール溶液を用い、共吸着剤としてデオキシコール酸を添加した。二酸化チタン層を形成した導電性基板を、色素を溶解した溶液に浸漬して、色素を二酸化チタン層に担持させた。浸漬した時間は２４時間、そのときの導電性基板の温度は２４℃から２７℃であった。
【０１７９】
次に、透明導電膜、ｐ型ａ−Ｓｉ：Ｈ層、ｉ型ａ−Ｓｉ：Ｈ層、ｎ型ａ−Ｓｉ：Ｈ層、触媒層を積層した、上記のＦＴＯ膜付ガラス基板と、色素を担持させた多孔質の二酸化チタン層が形成されたＦＴＯ膜付ガラス基板とを、二酸化チタン層に下記の液体電解質を含有させて軽く貼り合わせ、積層型光電変換装置を作製した。正孔輸送体（電解質）として、液体電解質である沃素（Ｉ2）と沃化リチウム（ＬｉＩ）とジメチルプロピルイミダゾリウムアイオダイド（ＤＭＰＩＩ）にアセトニトリル溶液とターシャルブチルピリジン（ＴＢＰ）を加えて調製したものを用いた。この積層型光電変換装置について、光電変換効率等の特性を評価した。
【０１８０】
得られた積層型光電変換装置は、ＡＭ１．５下、１００ｍＷ／ｃｍ2で高い開放端電圧（１．５９Ｖ）を示した。光電変換効率は４．８２％であった。
【０１８１】
以上のように、実施例２においては、本実施の形態の積層型光電変換装置が容易に作製でき、しかも高い光電変換効率を実現することができた。また、積層型光電変換装置の電圧非印加時のリーク電流は良好であり、暗所にて−１．６Ｖ時の電流密度は０．１０７ｍＡ／ｃｍ2であった。
【実施例３】
【０１８２】
透光性被覆体としての、透明導電膜（ＳｎＯ2：Ｆ（ＦＴＯ膜）、シート抵抗１０Ω／□）付きガラス基板（サイズ１０ｃｍ×１０ｃｍ）上に、プラズマＣＶＤ装置を用いて、第２導電型シリコン系半導体層としてのｐ型ａ−Ｓｉ：Ｈ層、真性非晶質シリコン系半導体層としてのｉ型ａ−Ｓｉ：Ｈ層、第１導電型シリコン系半導体層としてのｎ型ａ−Ｓｉ：Ｈ層を、順次連続して真空中で堆積させた。
【０１８３】
ｐ型ａ−Ｓｉ：Ｈ層を形成するための原料ガスとして、ＳｉＨ4ガス，Ｂ2Ｈ6ガス（Ｈ2で希釈したもの）を用い、これらのガスの流量をそれぞれ２．７ｓｃｃｍ，１８ｓｃｃｍとし、１００Å（０．０１０μｍ）の厚みで堆積させた。
【０１８４】
次に、ｉ型ａ−Ｓｉ：Ｈ層を形成するための原料ガスとして、ＳｉＨ4ガス，Ｈ2ガスを用い、これらのガスの流量をそれぞれ５ｓｃｃｍ，２０ｓｃｃｍとし、膜厚で１４００Åの厚みで堆積させた。
【０１８５】
次に、ｎ型ａ−Ｓｉ：Ｈ層を形成するための原料ガスとして、ＳｉＨ4ガス，Ｈ2ガス，ＰＨ3ガス（Ｈ2で希釈したもの）を用い、これらのガスの流量をそれぞれ３ｓｃｃｍ，３０ｓｃｃｍ，６ｓｃｃｍとして、２００Åの厚みで堆積させた。
【０１８６】
なお、ガラス基板の温度は、ｐ型ａ−Ｓｉ：Ｈ層、ｉ型ａ−Ｓｉ：Ｈ層、ｎ型ａ−Ｓｉ：Ｈ層のいずれの形成の場合にも２００℃とした。
【０１８７】
次に、スパッタリング装置を用いて、ｎ型ａ−Ｓｉ：Ｈ層上に、第二の触媒層としてのＰｔ層を厚み約０．００１μｍとなるよう堆積した。次に中間層として、Ｉｎ２Ｏ３：Ｓｎ層を形成した。この中間層はスパッタリング装置を用いて、厚みが０．０７５μｍとなるように形成した。このとき、導入したガスはアルゴンガス１０ｓｃｃｍ、２０％酸素混合アルゴンガス１０ｓｃｃｍを同時に導入してスパッタリングした。さらに第一の触媒層としてのＰｔ層を厚み約０．００１μｍとなるように堆積した。この中間層のシート抵抗測定用に、ガラスからなるダミー基板（厚み０．７ｍｍ）にも同時に第一の触媒層、中間層、第二の触媒層をスパッタリングした。このダミー基板上にスパッタリングした積層膜のシート抵抗は、１０７Ω／□であった。
【０１８８】
次に、導電性基板（導電性シート）として透明導電膜（ＳｎＯ2：Ｆ（ＦＴＯ膜）、シート抵抗１０Ω／□）付きガラス基板（サイズ１ｃｍ×２ｃｍ）上に、多孔質の二酸化チタン層を形成した。第１導電型輸送体（電子輸送体）である二酸化チタン層は以下のようにして形成した。まず、ＴｉＯ2のアナターゼ粉末をαテルピネオール中に、添加物と共に良く分散したペーストを用意した。これを導電性基板の主面に印刷し、４５０℃で３０分焼成した。この印刷・焼成を繰り返し、多孔質の二酸化チタン層を形成した。
【０１８９】
次に、色素としてブラックダイ色素（ソラロニクス社製）を用い、色素を溶解させるために用いる溶媒としてエタノール溶液を用い、共吸着剤としてデオキシコール酸を添加した。二酸化チタン層を形成した導電性基板を、色素を溶解した溶液に浸漬して、色素を二酸化チタン層に担持させた。浸漬した時間は２４時間、そのときの導電性基板の温度は２４℃から２７℃であった。
【０１９０】
次に、透明導電膜、ｐ型ａ−Ｓｉ：Ｈ層、ｉ型ａ−Ｓｉ：Ｈ層、ｎ型ａ−Ｓｉ：Ｈ層、第一の触媒層、中間層、第二の触媒層を積層した、上記のＦＴＯ膜付ガラス基板と、色素を担持させた多孔質の二酸化チタン層が形成されたＦＴＯ膜付ガラス基板とを、それらのギャップが５０μｍとなるように樹脂を挟むようにして軽く貼り合わせ、二酸化チタン層に下記の液体電解質を含有させて積層型光電変換装置を作製した。正孔輸送体（電解質）として、液体電解質である沃素（Ｉ2）と沃化リチウム（ＬｉＩ）とジメチルプロピルイミダゾリウムアイオダイド（ＤＭＰＩＩ）にアセトニトリルとターシャルブチルピリジン（ＴＢＰ）を加えて調製したものを用いた。この積層型光電変換装置について、光電変換効率等の特性を評価した。
【０１９１】
得られた積層型光電変換装置は、ＡＭ１．５下、１００ｍＷ／ｃｍ2で光電変換効率９．９２％を示した。
【実施例４】
【０１９２】
透光性被覆体としての、透明導電膜（ＳｎＯ2：Ｆ（ＦＴＯ膜）、シート抵抗１０Ω／□）付きガラス基板（サイズ１０ｃｍ×１０ｃｍ）上に、まずプラズマＣＶＤ装置を用いて、第２導電型シリコン系半導体層としてのｐ型ａ−Ｓｉ：Ｈ層、真性非晶質シリコン系半導体層としてのｉ型ａ−Ｓｉ：Ｈ層、第１導電型シリコン系半導体層としてのｎ型ａ−Ｓｉ：Ｈ層を、順次連続して真空中で堆積させた。
【０１９３】
ｐ型ａ−Ｓｉ：Ｈ層を形成するための原料ガスとして、ＳｉＨ4ガス，Ｂ2Ｈ6ガス（Ｈ2で希釈したもの）を用い、これらのガスの流量をそれぞれ２．７ｓｃｃｍ，１８ｓｃｃｍとし、１００Å（０．０１０μｍ）の厚みで堆積させた。
【０１９４】
次に、ｉ型ａ−Ｓｉ：Ｈ層を形成するための原料ガスとして、ＳｉＨ4ガス，Ｈ2ガスを用い、これらのガスの流量をそれぞれ５ｓｃｃｍ，２０ｓｃｃｍとし、膜厚で１０００Åの厚みで堆積させた。
【０１９５】
次に、ｎ型ａ−Ｓｉ：Ｈ層を形成するための原料ガスとして、ＳｉＨ4ガス，Ｈ2ガス，ＰＨ3ガス（Ｈ2で希釈したもの）を用い、これらのガスの流量をそれぞれ３ｓｃｃｍ，３０ｓｃｃｍ，６ｓｃｃｍとして、２００Åの厚みで堆積させた。
【０１９６】
なお、ガラス基板の温度は、ｐ型ａ−Ｓｉ：Ｈ層、ｉ型ａ−Ｓｉ：Ｈ層、ｎ型ａ−Ｓｉ：Ｈ層のいずれの形成の場合にも２００℃とした。
【０１９７】
次に、スパッタリング装置を用いて、ｎ型ａ−Ｓｉ：Ｈ層上に、第二の触媒層としてのＰｔ層を厚み約０．００１μｍとなるよう堆積した。次に中間層として、ＴｉＯ２：Ｎｂ層を形成した。この中間層はスパッタリング装置を用いて、厚みが０．０１５μｍとなるように形成した。このとき、導入したガスはアルゴンガス９４ｓｃｃｍ、２０％酸素混合アルゴンガス５ｓｃｃｍを同時に導入してスパッタリングした。さらに第一の触媒層としてのＰｔ層を厚み約０．００１μｍとなるように堆積した。この中間層のシート抵抗測定用に、ガラスからなるダミー基板（厚み０．７ｍｍ）にも同時に第一の触媒層、中間層、第二の触媒層をスパッタリングした。このダミー基板上にスパッタリングした積層膜のシート抵抗は、１０７Ω／□であった。
【０１９８】
次に、導電性基板（導電性シート）として透明導電膜（ＳｎＯ2：Ｆ（ＦＴＯ膜）、シート抵抗１０Ω／□）付きガラス基板（サイズ１ｃｍ×２ｃｍ）上に、多孔質の二酸化チタン層を形成した。第１導電型輸送体（電子輸送体）である二酸化チタン層は以下のようにして形成した。まず、ＴｉＯ2のアナターゼ粉末をαテルピネオール中に、添加物と共に良く分散したペーストを用意した。これを導電性基板の主面に印刷し、４５０℃で３０分焼成した。この印刷・焼成を繰り返し、多孔質の二酸化チタン層を形成した。
【０１９９】
次に、色素としてブラックダイ色素（ソラロニクス社製）を用い、色素を溶解させるために用いる溶媒としてエタノール溶液を用い、共吸着剤としてデオキシコール酸を添加した。二酸化チタン層を形成した導電性基板を、色素を溶解した溶液に浸漬して、色素を二酸化チタン層に担持させた。浸漬した時間は２４時間、そのときの導電性基板の温度は２４℃から２７℃であった。
【０２００】
次に、透明導電膜、ｐ型ａ−Ｓｉ：Ｈ層、ｉ型ａ−Ｓｉ：Ｈ層、ｎ型ａ−Ｓｉ：Ｈ層、第一の触媒層、中間層、第二の触媒層を積層した、上記のＦＴＯ膜付ガラス基板と、色素を担持させた多孔質の二酸化チタン層が形成されたＦＴＯ膜付ガラス基板とを、それらのギャップが５０μｍとなるように樹脂を挟むようにして軽く貼り合わせ、二酸化チタン層に下記の液体電解質を含有させて積層型光電変換装置を作製した。正孔輸送体（電解質）として、液体電解質である沃素（Ｉ2）と沃化リチウム（ＬｉＩ）とジメチルプロピルイミダゾリウムアイオダイド（ＤＭＰＩＩ）にアセトニトリルとターシャルブチルピリジン（ＴＢＰ）を加えて調製したものを用いた。この積層型光電変換装置について、光電変換効率等の特性を評価した。
【０２０１】
得られた積層型光電変換装置は、ＡＭ１．５下、１００ｍＷ／ｃｍ2で光電変換効率９．９７％を示した。
【図面の簡単な説明】
【０２０２】
【図１】本実施の形態の積層型光電変換装置の一例を示す断面図である。
【図２】本実施の形態の積層型光電変換装置の他例を示す断面図である。
【図３】本実施の形態の積層型光電変換装置の他例を示す断面図である。
【符号の説明】
【０２０３】
１，１ａ：積層型光電変換装置
２：薄膜光電変換体
３：色素増感型光電変換体
１１：導電性基板
１２：第１導電型輸送体
１３：色素
１４：第２導電型輸送体
１５：（第一の）触媒層
１６：非単結晶質光電変換層
１６ａ：第１導電型シリコン系半導体層
１６ｂ：真性非晶質シリコン系半導体層
１６ｃ：第２導電型シリコン系半導体層
１７：透明導電層
１８：透光性被覆体
２１：中間層
２２：第二の触媒層
【図１】
2009032661.tif 000003
【図２】
2009032661.tif 000004
【図３】
2009032661.tif 000005